(57)【特許請求の範囲】
【請求項１】
環状オレフィンからなる環状オレフィン系樹脂層と、ＭＦＲが１．７ｇ／１０分以下のポリプロピレン系樹脂組成物からなるポリプロピレン層とが隣接して積層されるブロー成形多層容器において、前記ポリプロピレン層は、スチレン系エラストマーを前記ポリプロピレン系樹脂組成物に対して３０重量％以上５０重量％以下の範囲で含有し、前記環状オレフィン系樹脂層を内層として前記ポリプロピレン層を外層として接着層を介さずに接着されていることを特徴とするブロー成形多層容器。
【請求項２】
前記スチレン系エラストマーは、水添スチレンブタジエンラバーであることを特徴とする請求項１に記載のブロー成形多層容器。
【発明の詳細な説明】
【技術分野】
【０００１】
本発明は、透明性、耐衝撃性、機械的強度に優れた多層容器に関する。
【背景技術】
【０００２】
環状オレフィンは、ポリエチレンやポリプロピレンと比べて機械的強度が低く、また、他の樹脂との親和性（接着性）においても不足しているが、透明性に優れていること、また、内容物との反応性（吸着性）が低く、耐酸性、耐アルカリ性等薬品に対して安定であるなど医療用容器として具備すべき多くの特性を有していることから、環状オレフィン層に補強層として別の樹脂層を設けることによって機械的特性の向上を目的とする多くの提案がなされてきている。
【０００３】
環状オレフィン層に他の樹脂からなる層を接合する手段として、古くから多くの分野で慣用されている接着面を、薬品による化学的処理、あるいはプラズマ処理などによる粗面化により表面積を大きくして接着力を高める方法が採られているほか、表面に紫外線を照射することによる酸化反応によってケトン基を導入した環状オレフィンと、他方、該ケトン基に反応性の基（例えば、ヒドラジン基）を導入した樹脂を積層して、両官能基の結合により接合した環状オレフィン積層体が提案されている（特許文献１参照）。また、ポリエチレン系樹脂に比べて、ポリプロピレン系樹脂は、耐熱性など容器用素材として優れた特性を有しているが、環状オレフィンとの接着性が弱いために、中間層（接着層）として、シングルサイト系触媒を用いて製造された直鎖状低密度ポリエチレンにポリプロピレン等を添加した接着剤を用いて積層したフィルムが紹介されている（特許文献２参照）。
【０００４】
さらに、最近、環状オレフィンと高密度ポリエチレンとを接着剤を用いないで積層した医療用容器が提案されている（特許文献３参照）。
他方、環状オレフィンからなる容器のガスバリア性と共に、耐衝撃性を向上させるために、環状オレフィンからなる中間層に特定の密度をもつポリエチレンからなる内層と、ポリオレフィンからなる外層とからなる積層材の内層面にさらにセラミック薄膜をＣＶＤ蒸着法によって形成した多層プラスチック容器が提案されている（特許文献４）。この容器は、ガスバリア性と耐衝撃性の向上を目的としたもので、透明性を有しているものではない。
【先行技術文献】
【特許文献】
【０００５】
【特許文献１】特開２００３−２５５０６号公報
【特許文献２】特開２００５−３３５１０８号公報
【特許文献３】特開２００８−１８０６３号公報
【特許文献４】特開２００４−２０３４１７号公報
【発明の概要】
【発明が解決しようとする課題】
【０００６】
以上のように、環状オレフィンが有している容器用素材としての特性を維持しつつ、機械的強度（脆さの改善）などの向上のための積層化に関する様々な開発がなされている。しかしながら、環状オレフィンの機械的特性については、ポリエチレンあるいはポリプロピレン等の他の樹脂を積層することによって改善することができたとしても、他方で、積層することによる環状オレフィンの特性である透明性が低下することは避けられないことである。また、医療用容器に用いる場合には、収容する薬液への影響を懸念して接着層など不純物層を用いることは好ましくない。このような状況において、本発明の目的は、環状オレフィン系重合体の透明性への影響がより少なく、しかも接着剤を用いないで積層することができる新たな多層容器を見出すことにある。
【課題を解決するための手段】
【０００７】
本発明者らは、上記課題を解決するため鋭意、環状オレフィンに対し多層材料として必要な接着力を有する樹脂の開発を進めた結果、ポリプロピレンにスチレン系エラストマーを添加した樹脂組成物が環状オレフィンに対し、強い接着力があり、透明性に優れていることを見出した。本発明はかかる知見に基づいてなされたものである。
【０００８】
すなわち、本発明は、下記（１）項〜（３）項に記載の新規な多層容器を提供するものである。
（１）環状オレフィンからなる環状オレフィン層と、ポリプロピレン系樹脂組成物からなるポリプロピレン層が隣接して積層された多層容器において、前記ポリプロピレン層は、スチレン系エラストマーを含有し、前記環状オレフィン層と前記ポリプロピレン層とが接着層を介さずに接着されていることを特徴とする多層容器。
（２）前記環状オレフィン層を内層とし、前記ポリプロピレン層を外層とすることを特徴とする（１）項記載の多層容器。
（３）前記スチレン系エラストマーは、水添スチレンブタジエンラバーであることを特徴とする（１）項又は（２）項記載の多層容器。
【発明の効果】
【０００９】
環状オレフィン樹脂とポリプロピレン系樹脂とは、接着性が弱く、接着剤を使用することなく容器に成型することが困難であったが、ポリプロピレンにスチレン系エラストマーを添加することによって、容器に成型することを可能にしたということは、特に不純物を懸念する医薬品や食品分野においては極めて意義がある。しかも、本発明の多層容器は、ポリプロピレンへのスチレン系エラストマー添加により、ポリプロピレンの透明性を向上させていることから、内容物の確認が必要な容器にとって本発明の意義は非常に大きい。
【図面の簡単な説明】
【００１０】
【図１】図１は本発明の一実施形態における医療用輸液バッグの構成図である。
【発明を実施するための形態】
【００１１】
以下、本発明の実施形態における多層容器について図面を参照して詳細に説明する。
【００１２】
図１は、本発明の一実施形態におけるブロー成型により作製した医療用輸液バッグの構成図である。医療用輸液バッグ１は、環状オレフィン系樹脂層２に、接着層を介さず隣接してスチレン系エラストマーを添加したポリプロピレン系樹脂層３を設けた多層構成によるものである。なお、環状オレフィン系樹脂層をポリプロピレン系樹脂層より内層、特に最内層とすることで、収容した薬液などによる薬剤吸着を抑えることができる。
【００１３】
本発明において使用する環状オレフィンは公知物資であり（特開平４−２７６２５３号公報）、環状オレフィンを開環重合によりえられる重合体およびそれを水素添加した構造のものである。なお、これらの環状オレフィンは市場において入手することができる。これらのうち、耐熱性及び滅菌処理の観点から、ガラス転移温度は１１５℃以上であることが好ましく、より好ましくは１２０℃以上であることが好ましい。
【００１４】
また、本発明で用いるポリプロピレン系樹脂としては、耐熱性及び滅菌処理（１２１℃、３０分）の観点から、融点は１２１℃以上のものが好ましく、医療用または食品包装用などに用いられている公知の樹脂であれば、特に限定されることはない。
ポリプロピレン系樹脂に添加するスチレン系エラストマーは、ポリスチレンブロック成分とポリブタジエン成分とを逐次重合することによって得られるもので、特に制限はなく、市場で入手することが可能である。スチレン系エラストマーを添加することにより環状オレフィン系樹脂層との接着性が向上するとともに、ポリプロピレン系樹脂の透明性が高くなる。
【００１５】
上記スチレン系エラストマーとしては、好ましくは、水添スチレンブタジエンラバー（ＨＳＢＲ）であり、ポリプロピレン系樹脂中に細かく分散するものが良い。そして、スチレン系エラストマーの添加量は、ポリプロピレン樹脂に対して、１〜５０％、好ましくは、１０〜３０％である。５０％を超えると、やわらかくなりすぎ、樹脂層の融点が低くなりすぎてしまうため好ましくない。また、１％未満では、接着性および透明性が不足するので好ましくない。
【００１６】
本発明のプロピレン系樹脂層には、容器としての特性、特に機械的強度（耐衝撃性）および透明性を損なわない範囲において、酸化防止剤、防曇剤、滑剤など当該分野で使用されている添加剤を含有していてもよい。
なお、透明性の容器は、特に、医薬品、食品分野において需要が多いが、医薬品には、光に不安定な物質があり、そのような医薬品を充填する場合には、着色剤あるいは酸化チタン等の遮光剤を添加することは任意である。
【００１７】
これらの多層シートを得るための方法としては、ドライラミネーション、押出コーティング、共押出ラミネーション、ヒートラミネーションなど、あるいはこれらの方法を組み合わせたラミネート法など、各層を積層する公知の方法を用いることができる。また、各樹脂を溶剤に溶解させ、溶液として塗布し乾燥するという方法を用いることもできる。
【００１８】
また、上記層構成を有する多層容器を製造する方法としては、真空成形、圧空成形などのシート成形法、多層共押出ブロー成形などのブロー成形法、あるいは所定の形状に切断した多層フィルム同士の周辺部を熱融着または接着剤で接着してバッグなどを作成する方法など各種の成形方法を採用することができる。
【００１９】
成形される容器の形状は、ボトル、チューブ、バッグ、セルなど特に限定されるものではない。各層の厚みは、使用目的に応じて適宜選択可能であるが、環状オレフィン層の厚みは、５〜１００μｍ程度であることが好ましい。環状オレフィン層が厚すぎると、剛性が高く割れやすくなってしまい、薄すぎると薬剤低吸着効果を得ることができなくなる虞がある他、水蒸気透過を抑制することができない。また、ポリプロピレン系樹脂層は、１００μｍ以上であることが好ましい。
【実施例】
【００２０】
次に、本発明を実施例によりさらに詳細に説明するが、本発明はこれらの実施例に限定されるものではない。
【００２１】
［比較例８］
多層ブロー成形機を使用した多層ブロー成形法により、成形中の樹脂温度２３０℃にて最内層に厚さ５０μｍの環状オレフィン樹脂からなる層、接着層を介さずに隣接する外層に厚さ４５０μｍのスチレン系エラストマーを１０％含有するポリプロピレン樹脂からなる層を積層した２層構造のブロー成形容器を作製した。なお、ポリプロピレンとスチレン系エラストマーとは、ドライブレンドにて混合した。環状オレフィン樹脂は、ＩＳＯ  １１３３に準拠した２８０℃におけるメルトフローレイト（ＭＦＲ）が１７ｇ／１０分、密度が１．０１ｇ／ｃｍ３である「ゼオネックス（日本ゼオン株式会社製）」を使用した。ポリプロピレンは、ＪＩＳ  Ｋ  ７２１０に準拠した２３０℃におけるＭＦＲが４．３ｇ／１０分、ＭＴが１．７ｇ、融点が１２８℃である「ゼラス（三菱化学株式会社製）」を使用した。また、スチレン系エラストマーには、ＪＩＳ  Ｋ  ７２１０に準拠した２３０℃におけるＭＦＲが３．５ｇ／１０分、密度が０．８９ｇ／ｃｍ３であるＨＳＢＲ「ダイナロン（ＪＳＲ株式会社製）」を使用した。
【００２２】
［実施例２］
ポリプロピレンに、ＪＩＳ  Ｋ  ７２１０に準拠した２３０℃におけるＭＦＲが１．７ｇ／１０分、密度が０．９０ｇ／ｃｍ３である「ノバテック（日本ポリプロ株式会社製）」を使用し、スチレン系エラストマーを３０％添加した以外は、比較例８に記載の条件に準じて、ブロー成形容器を作製した。
【００２３】
［実施例３］
ポリプロピレンに、ＪＩＳ  Ｋ  ７２１０に準拠した１９０℃におけるＭＦＲが０．３ｇ／１０分、ＭＴが６．７ｇ、融点が１６３．８℃である「ノバテック（日本ポリプロ株式会社製）」を使用し、スチレン系エラストマーを３０％添加した以外は、比較例８に記載の条件に準じて、ブロー成形容器を作製した。
【００２４】
［比較例１］
スチレン系エラストマー無添加のポリプロピレンを使用した以外は、比較例８に記載の条件に準じて、ブロー成形容器を作製した。
【００２５】
［比較例２］
ポリプロピレンに、ＪＩＳ  Ｋ  ７２１０に準拠した２３０℃におけるＭＦＲが４．３ｇ／１０分、密度が０．８９ｇ／ｃｍ３である「エクセレン（住友化学株式会社製）」を使用した以外は、比較例８に記載の条件に準じて、ブロー成形容器を作製した。
【００２６】
［比較例３］
スチレン系エラストマーが無添加のポリプロピレンを使用した以外は、比較例２に記載の条件に準じて、ブロー成形容器を作製した。
【００２７】
［比較例４］
スチレン系エラストマーが無添加のポリプロピレンを使用した以外は、実施例２に記載の条件に準じて、ブロー成形容器を作製した。
【００２８】
［比較例５］
スチレン系エラストマーの含有量を１０％とした以外は、実施例２に記載の条件に準じて、ブロー成形容器を作製した。
【００２９】
［比較例６］
スチレン系エラストマーが無添加のポリプロピレンを使用した以外は、実施例３に記載の条件に準じて、ブロー成形容器を作成した。
【００３０】
［比較例７］
スチレン系エラストマーの含有量を１０％とした以外は、実施例３に記載の条件に準じて、ブロー成形容器を作製した。
【００３１】
（評価方法）
１）剥離強度試験
試験は、引張り試験機により以下の方法を用いて行った。作製した容器胴部平面（中央）部から１５ｍｍ×７０ｍｍ(長辺)の試験片を５枚切り出し、切り出した試験片短辺端面から５ｍｍ位置に深さ０．１ｍｍ程度長さ１５ｍｍの傷を入れる。傷に沿って試験片を折返し、内層を１０ｍｍ程度剥離させる。剥離させた外層と内層を水平方向に引張り、剥離強度を測定した。
◎：剥離不可
〇：１０以上
×：１０未満
なお、数値は本試験機による相対値であり、１０以上では外層及び内層を剥離させるのに抵抗が大きく、１０未満では容易にはがせる程度の値である。
【００３２】
２）透明性試験
試験は、高圧蒸気滅菌前の透過率をＪＩＳ  Ｋ  ７１３６に準拠し、測定を行った。
〇：スチレン系エラストマー添加前後で透過率１０％以上向上
×：スチレン系エラストマー添加前後で透過率の変動が１０％未満
以上の測定結果を、ＨＳＢＲの含有量とともに表１に示す。
【００３３】
表１
0005643501.tif 000002
【００３４】
以上の結果から、本発明の多層容器は、環状オレフィンの特性を維持しつつ、ポリプロピレンとの接着性に優れ、しかも、市場での要請にこたえ得る透明性を有していることが明らかにされた。
【産業上の利用可能性】
【００３５】
以上詳細に説明したように、本発明により、環状オレフィンの特性が維持され、その機械的強度及び透明性においても市場の要求にこたえ得る多層容器が提供されたということは、容器の長期使用を可能にするのみでなく、内容物の変性がなく有効期間あるいは賞味期間が延長され、特に、医薬品業界、食品業界あるいは化粧品業界などにおける利用価値は極めて多大である。
【符号の説明】
【００３６】
１  医療用輸液パック
２  環状オレフィン系樹脂層
３  ポリプロピレン系樹脂層
【図１】
0005643501.tif 000003